한편 본 발명 의 표 1 에 나타낸 비 교예 15 , 비 교예 16 , 비 교예 21 , 비 교예 22 , 비 교예 17 및 비 교예 23 의 합금 시료 는 Mn , Cr , W , Mo , B , Nd 원소 를 중량 비로 1 . 0 % 치환 하 여 제조 한 합금 분말 의 자기 적 특성 을 VSM 으로 측정 한 결과 이 다 . 특히 Mn , Cr 및 Nd 원소 첨가 할 경우 에 Mr 및 Hc 가 비교 적 높 은 값 이 얻 어 졌 지만 , 반면 에 B 을 첨가 한 시료 에서 Hc 가 타 원소 에 비해 낮 은 값 이 얻 어 졌 다 . 이러 한 결과 는 전술 한 바 와 같이 , Mn 및 Cr 은 반강자성체 로서 , 본 발명 의 Al - Co - Ni - X 계 의 합금 에서 중량 비로 0 . 05 ~ 2 % 범위 의 소량 첨가 시 에 는 합금 의 Fe 에 고용 되 거나 , Mn - Al 계 혹은 Fe - Cr - Co 계 등 의 화합물 이 형성 되 어 자성 에 유리 할 수 있 지만 , 합금 분말 의 중량 비로 2 % 이상 첨가 할 경우 에 는 특히 Ms 를 저하 시킬 수 있 으므로 그 첨가량 을 2 % 범위 로 제한 하 는 것 이 바람직 하 다 . 또한 W 및 Mo 는 모두 상자 성 물질 로서 , 일반 적 으로 Fe 를 주성분 으로 하 는 자성 합금 의 Ms 를 감소 시킬 수 있 지만 , 특히 합금 분말 의 균질 화 및 미세 조직 조절 에 의한 Mr 및 Hc 향상 을 위해 첨가량 을 중량 비로 3 . 0 % 이내 로 제하 하 는 것 이 바람직 하 다 .